(57)【要約】【課題】先行モルタルと比較して少ない量で配管閉塞を防止できるコンクリート誘導剤、これを用いたコンクリートの打設方法、およびその使用適否の判定方法を提供すること。【解決手段】コンクリート誘導剤は、粒状物と、繊維及び繊維構造体の少なくとも一方と、を含有する。粒状物は、生コンクリートスラッジ及びその処理物、高炉スラグ微粉末、フライアッシュ、シリカフュームの少なくとも１種を含むか、平均粒子径が０．１μｍ〜１ｍｍでありブレーン比表面積が１５００ｃｍ２／ｇ以上である微粒子を含む。【選択図】なし【特許請求の範囲】
【請求項１】
（１）水セメント比が４１単位質量（ｋｇ／ｍ３）％未満である、
（２）水セメント比が４１単位質量（ｋｇ／ｍ３）％以上かつ６０単位質量（ｋｇ／ｍ３）％未満、かつ、流動性がスランプ値で表される、又は
（３）水セメント比が６０単位質量（ｋｇ／ｍ３）％以上かつ６５単位質量（ｋｇ／ｍ３）％以下、かつ、Ｓ／ａ値が４７単位容積（Ｌ／ｍ３）％以上である、に該当する生コンクリートに対して用いられるコンクリート誘導剤であって、
前記コンクリート誘導剤は、粒状物と、繊維及び繊維構造体の少なくとも一方と、を含有し、
前記粒状物は、生コンクリートスラッジ及びその処理物、高炉スラグ微粉末、フライアッシュ、シリカフュームの少なくとも１種を含むコンクリート誘導剤。
【請求項２】
（１）水セメント比が４１単位質量（ｋｇ／ｍ３）％未満である、
（２）水セメント比が４１単位質量（ｋｇ／ｍ３）％以上かつ６０単位質量（ｋｇ／ｍ３）％未満、かつ、流動性がスランプ値で表される、又は
（３）水セメント比が６０単位質量（ｋｇ／ｍ３）％以上かつ６５単位質量（ｋｇ／ｍ３）％以下、かつ、Ｓ／ａ値が４７単位容積（Ｌ／ｍ３）％以上である、に該当する生コンクリートに対して用いられるコンクリート誘導剤であって、
前記コンクリート誘導剤は、粒状物と、繊維及び繊維構造体の少なくとも一方と、を含有し、
前記粒状物は、平均粒子径が０．１μｍ〜１ｍｍであり、ブレーン比表面積が１５００ｃｍ２／ｇ以上である微粒子を含むコンクリート誘導剤。
【請求項３】
粒状物と、繊維及び繊維構造体の少なくとも一方と、を含有するコンクリート誘導剤であって、
前記粒状物は、生コンクリートスラッジ及びその処理物、フライアッシュの少なくとも１種を含むコンクリート誘導剤。
【請求項４】
前記粒状物は、平均粒子径が０．１μｍ〜１ｍｍであり、ブレーン比表面積が１５００ｃｍ２／ｇ以上である微粒子を含む請求項３に記載のコンクリート誘導剤。
【請求項５】
粒状物と、繊維及び繊維構造体の少なくとも一方と、を含有するコンクリート誘導剤であって、
前記粒状物は、平均粒子径が０．１μｍ〜１ｍｍであり、ブレーン比表面積が１５００ｃｍ２／ｇ以上である微粒子を含み、
前記微粒子は、生コンクリートスラッジもしくはその処理物、又は、炭酸カルシウムもしくはその処理物であるコンクリート誘導剤。
【請求項６】
前記平均粒子径が０．１μｍ〜７μｍである請求項４又は５に記載のコンクリート誘導剤。
【請求項７】
前記繊維及び前記繊維構造体の少なくとも一方は、吸液性及び保液性を有し、加圧時に脱液性を示す繊維状物を含有する請求項１から６のいずれか記載のコンクリート誘導剤。
【請求項８】
前記繊維及び前記繊維構造体の少なくとも一方は、セルロース系繊維又は植物由来繊維を含有する請求項１から６のいずれか記載のコンクリート誘導剤。
【請求項９】
配管内で、
（１）水セメント比が４１単位質量（ｋｇ／ｍ３）％未満である、
（２）水セメント比が４１単位質量（ｋｇ／ｍ３）％以上かつ６０単位質量（ｋｇ／ｍ３）％未満、かつ、流動性がスランプ値で表される、又は
（３）水セメント比が６０単位質量（ｋｇ／ｍ３）％以上かつ６５単位質量（ｋｇ／ｍ３）％以下、かつ、Ｓ／ａ値が４７単位容積（Ｌ／ｍ３）％以上である、に該当する生コンクリートと下記のコンクリート誘導剤１又は２の分散媒分散液とを圧送する工程を含み、前記圧送工程において、前記分散液の少なくとも一部を、前記生コンクリートの下流側に位置した状態で圧送するコンクリートの打設方法。
コンクリート誘導剤１：
粒状物と、繊維及び繊維構造体の少なくとも一方と、を含有するコンクリート誘導剤であって、
前記粒状物は、生コンクリートスラッジ及びその処理物、高炉スラグ微粉末、フライアッシュ、シリカフュームの少なくとも１種を含むコンクリート誘導剤。
コンクリート誘導剤２：
粒状物と、繊維及び繊維構造体の少なくとも一方と、を含有するコンクリート誘導剤であって、
前記粒状物は、平均粒子径が０．１μｍ〜１ｍｍであり、ブレーン比表面積が１５００ｃｍ２／ｇ以上である微粒子を含むコンクリート誘導剤。
【請求項１０】
下記のコンクリート誘導剤１又は２の使用適否の判定方法であって、
（１）用いる生コンクリートの水セメント比が絶対許容上限値を超える、
（２）前記生コンクリートの水セメント比が絶対許容上限値以下かつ任意許容値以上、かつ、前記生コンクリートのＳ／ａ値が所定値未満である、又は
（３）前記生コンクリートの水セメント比が任意許容値未満かつ絶対許容下限値以上、かつ、前記生コンクリートの流動性がスランプフロー値で表される、
に該当する場合、前記コンクリート誘導剤の使用に不適と判定する方法。
コンクリート誘導剤１：
粒状物と、繊維及び繊維構造体の少なくとも一方と、を含有するコンクリート誘導剤であって、
前記粒状物は、生コンクリートスラッジ及びその処理物、高炉スラグ微粉末、フライアッシュ、シリカフュームの少なくとも１種を含むコンクリート誘導剤。
コンクリート誘導剤２：
粒状物と、繊維及び繊維構造体の少なくとも一方と、を含有するコンクリート誘導剤であって、
前記粒状物は、平均粒子径が０．１μｍ〜１ｍｍであり、ブレーン比表面積が１５００ｃｍ２／ｇ以上である微粒子を含むコンクリート誘導剤。
【請求項１１】
下記のコンクリート誘導剤１又は２の使用適否の判定方法であって、
（１）用いる生コンクリートの水セメント比が絶対許容下限値未満である、
（２）前記生コンクリートの水セメント比が絶対許容値下限値以上かつ任意許容値未満、かつ、前記生コンクリートの流動性がスランプ値で表される、又は
（３）前記生コンクリートの水セメント比が任意許容値以上かつ絶対許容上限値以下、かつ、前記生コンクリートのＳ／ａ値が所定値以上である、
に該当する場合、前記コンクリート誘導剤の使用に適切と判定する方法。
コンクリート誘導剤１：
粒状物と、繊維及び繊維構造体の少なくとも一方と、を含有するコンクリート誘導剤であって、
前記粒状物は、生コンクリートスラッジ及びその処理物、高炉スラグ微粉末、フライアッシュ、シリカフュームの少なくとも１種を含むコンクリート誘導剤。
コンクリート誘導剤２：
粒状物と、繊維及び繊維構造体の少なくとも一方と、を含有するコンクリート誘導剤であって、
前記粒状物は、平均粒子径が０．１μｍ〜１ｍｍであり、ブレーン比表面積が１５００ｃｍ２／ｇ以上である微粒子を含むコンクリート誘導剤。
【請求項１２】
前記絶対許容上限値は６４〜６６単位質量（ｋｇ／ｍ３）％である請求項１０又は１１記載の方法。
【請求項１３】
前記絶対許容下限値は４０〜４２単位質量（ｋｇ／ｍ３）％である請求項１０から１２いずれか記載の方法。
【請求項１４】
前記任意許容値は５７〜６２単位質量（ｋｇ／ｍ３）％である請求項１０から１３いずれか記載の方法。
【請求項１５】
前記所定値は４６〜４８単位容積（Ｌ／ｍ３）％である請求項１０から１４いずれか記載の方法。
【発明の詳細な説明】
【技術分野】
【０００１】
本発明は、コンクリート誘導剤、コンクリートの打設方法、およびコンクリート誘導剤の使用適否の判定方法に関する。
【背景技術】
【０００２】
土木又は建築の現場における生コンクリートの打設に際して、生コンクリート（以下、「生コン」と略す場合がある。）は、アジテーター車（ミキサー車、生コン車、トラックミキサー等とも呼ばれる。）からコンクリートポンプ車のホッパーに投入され、打設箇所までゴムホースまたは鋼管等の配管を通して圧送される。その際、生コンだけを圧送すると、生コンに含まれるセメント分は、配管表面の摩擦によって、移動速度が低下し、又は、配管表面に残留し、その結果、骨材（砂利等）は、生コン中での割合が増し、管内閉塞を引き起こしやすい。これは、アーチング、即ち、配管内で骨材同士の衝突及び摩擦により引き起こされるアーチ状ロックによりもたらされる。
【０００３】
従来、生コンクリートの圧送における配管閉塞を防止するために、まず、先行モルタル又は先送りモルタルと呼ばれる先行材をポンプ車にコンクリートポンプ車のホッパーに投入し、続けて、生コンをコンクリートポンプ車のホッパーに投入することにより、先行モルタルを生コンに先行させて圧送を行うことが一般的である。例えば、特許文献１には、先送りモルタルの圧送方法が記載されている。
【先行技術文献】
【特許文献】
【０００４】
【特許文献１】特開平８−１６４３号公報
【発明の概要】
【発明が解決しようとする課題】
【０００５】
先行モルタルは、０．５〜２ｍ３程度の量で使用される。この量は、通常のアジテーター車の積載容量に比較して少ない。一方、先行モルタルは、打設する生コンに要求される強度を担保できない（ＪＩＳ規格に反する）ので、先行モルタルを生コンと一緒に打設することは許されない。これらのことから、下記のような問題が生じる。
【０００６】
生コン会社は、生コンとは別に、先行モルタルを手配する必要があるが、その量は、通常のアジテーター車の積載容量に比較して少ないため、アジテーター車の稼働率が悪い。先行モルタルは、生コンよりも安価であるため、先行モルタルの配送は赤字をもたらす。これらのことは、混載配送、即ち、先行モルタルを生コンと同じアジテーター車に積載して配送することを誘発しかねない。混載配送により、先行モルタルが混ざった生コンが発生するが、このような生コンを打設すれば、ＪＩＳ規格外の結果が生じることは、上述の通りである。このように、混載配送は、本来、許されないものである。
【０００７】
０．５〜２ｍ３程度という先行モルタルの使用量は、先行モルタルを配管投入するには多すぎるため、先行モルタルは、通常、ホッパー投入される。生コンもホッパー投入されるため、先行モルタルと生コンとは必然的に混ざりやすい。先行モルタルが混ざった生コンは、上述の通り、打設できないため、産業廃棄物として扱わざるを得ない。先行モルタルの使用量は、アジテーター車の積載容量に比較して少ないものの、絶対的な量としては決して少ないわけではなく、よって、そのような量の先行モルタルを使用した場合に生じる産業廃棄物の量は、多量となりやすい。
【０００８】
使用後の先行モルタルや先行モルタルが混ざった生コンは、産業廃棄物として扱われるものの、これらを現場で廃棄することはできないため、コスト面での不利益やコンプライアンスリスクの恐れを避けがたい。
【０００９】
本発明は、上記の課題に鑑みなされたものであって、先行モルタルと比較して少ない量で配管閉塞を防止できるコンクリート誘導剤、これを用いたコンクリートの打設方法、およびその使用適否の判定方法を提供することを目的とする。
【課題を解決するための手段】
【００１０】
本発明者らは、特定の粒状物と、繊維及び繊維構造体の少なくとも一方と、を併用することにより、上記課題を解決できることを見出し、本発明を完成するに至った。
【００１１】
（１）  粒状物と、繊維及び繊維構造体の少なくとも一方と、を含有するコンクリート誘導剤であって、
前記粒状物は、生コンクリートスラッジ及びその処理物、高炉スラグ微粉末、フライアッシュ、シリカフュームの少なくとも１種を含むコンクリート誘導剤。
【００１２】
（２）  粒状物と、繊維及び繊維構造体の少なくとも一方と、を含有するコンクリート誘導剤であって、
前記粒状物は、平均粒子径が０．１μｍ〜１ｍｍであり、ブレーン比表面積が１５００ｃｍ２／ｇ以上である微粒子を含むコンクリート誘導剤。
【００１３】
（３）  前記繊維及び前記繊維構造体の少なくとも一方は、吸液性及び保液性を有し、加圧時に脱液性を示す繊維状物を含有する（１）又は（２）に記載のコンクリート誘導剤。
【００１４】
（４）  前記繊維及び前記繊維構造体の少なくとも一方は、セルロース系繊維又は植物由来繊維を含有する（１）又は（２）に記載のコンクリート誘導剤。
【００１５】
（５）  （ｉ）水セメント比が４１単位質量（ｋｇ／ｍ３）％未満である、
（ｉｉ）水セメント比が４１単位質量（ｋｇ／ｍ３）％以上かつ６０単位質量（ｋｇ／ｍ３）％未満、かつ、流動性がスランプ値で表される、又は
（ｉｉｉ）水セメント比が６０単位質量（ｋｇ／ｍ３）％以上かつ６５単位質量（ｋｇ／ｍ３）％以下、かつ、Ｓ／ａ値が４７単位容積（Ｌ／ｍ３）％以上である、に該当する生コンクリートに対して用いられる（１）〜（４）のいずれか１項に記載のコンクリート誘導剤。
【００１６】
（６）  配管内で、生コンクリートと（１）〜（５）のいずれか１項に記載のコンクリート誘導剤の分散媒分散液とを圧送する工程を含み、前記圧送工程において、前記分散液の少なくとも一部を、前記生コンクリートの下流側に位置した状態で圧送するコンクリートの打設方法。
【００１７】
（７）  （１）〜（５）のいずれか１項に記載のコンクリート誘導剤の使用適否の判定方法であって、
（ｉ）用いる生コンクリートの水セメント比が絶対許容上限値を超える、
（ｉｉ）前記生コンクリートの水セメント比が絶対許容上限値以下かつ任意許容値以上、かつ、前記生コンクリートのＳ／ａ値が所定値未満である、又は
（ｉｉｉ）前記生コンクリートの水セメント比が任意許容値未満かつ絶対許容下限値以上、かつ、前記生コンクリートの流動性がスランプフロー値で表される、
に該当する場合、前記コンクリート誘導剤の使用に不適と判定する方法。
【００１８】
（８）  （１）〜（５）のいずれか１項に記載のコンクリート誘導剤の使用適否の判定方法であって、
（ｉ）用いる生コンクリートの水セメント比が絶対下限値未満である、
（ｉｉ）前記生コンクリートの水セメント比が絶対値下限値以上かつ任意値未満、かつ、前記生コンクリートの流動性がスランプ値で表される、又は
（ｉｉｉ）前記生コンクリートの水セメント比が任意値以上かつ絶対上限値以下、かつ、前記生コンクリートのＳ／ａ値が所定値以上である、
に該当する場合、前記コンクリート誘導剤の使用に適切と判定する方法。
【００１９】
（９）  前記絶対許容上限値は６４〜６６単位質量（ｋｇ／ｍ３）％である（７）又は（８）記載の方法。
【００２０】
（１０）  前記絶対許容下限値は４０〜４２単位質量（ｋｇ／ｍ３）％である（７）から（９）いずれか記載の方法。
【００２１】
（１１）  前記任意許容値は５７〜６２単位質量（ｋｇ／ｍ３）％である（７）から（１０）いずれか記載の方法。
【００２２】
（１２）  前記所定値は４６〜４８質量％である（７）から（１１）いずれか記載の方法。
【発明の効果】
【００２３】
本発明によれば、先行モルタルと比較して少ない量で配管閉塞を防止できるコンクリート誘導剤及びこれを用いたコンクリートの打設方法を提供することができる。その結果、本発明の一態様によれば、以下の効果も期待できる。
【００２４】
本発明に係るコンクリート誘導剤は、使用量が少ないため、配管投入が可能である。その結果、ホッパー投入を行う必要がないため、ホッパー投入の場合のように上記コンクリート誘導剤と生コンクリートとが混ざる機会を低減することができる。
圧送中の生コンは、先頭（下流側）において、骨材を覆うセメントおよび水が配管内に皮膜を形成し、潤滑性を呈する（つまり、配管内の潤滑性皮膜の大半は、生コン由来のセメントおよび水、またはセメントペーストである。）。この状態の生コンに対しては、液性の高いコンクリート誘導剤は混ざり合いにくい。
やがて、セメントおよび水が配管皮膜へと奪われるにつれ、生コンの骨材同士ならびに骨材と配管との摩擦係数が高まってアーチングを生じ、骨材同士ならびに骨材と配管との隙間が形成されやすくなる。一方、生コンの下流側には上記コンクリート誘導剤が位置しており、繊維または繊維構造体が分散媒を吸液し、また粒状物によって分散媒と繊維または繊維構造体との分散が維持された状態にある。このように液性の高いコンクリート誘導剤は上記隙間に速やかに入り込み、力が負荷された繊維または繊維構造体から分散媒が放出されるとともに、粒状物が骨材同士ならびに骨材と配管との間で生コン中の砂と協働してボールベアリング効果を奏する。これらの作用の組合せにより、骨材同士ならびに骨材と配管との摩擦係数が下がり、アーチングを抑制できると考えられる。
つまり、上記コンクリート誘導剤は、アーチングしかけた骨材の周囲に偏って入り込んで、骨材同士ならびに骨材と配管との隙間でボールベアリング効果を介したアーチング抑制という作用効果を奏するものである。このため、配管内壁全体に潤滑皮膜を形成するタイプのコンクリート誘導剤とは異なり、本発明ではコンクリート誘導剤の使用量が極めて少なくて足りる一方、生コンの性状にあわせて使用適否を判定する重要性が高い。
【００２５】
また、上記コンクリート誘導剤は、液性が高いために配管中の生コンクリートとは、生コンの骨材がアーチングしつつない限りは混ざりにくく、また、たとえ混ざったとしても上記コンクリート誘導剤の使用量が少ないため、上記コンクリート誘導剤と生コンクリートとの混合物の量は、極端に少ない。このため、混合物を廃棄する場合であっても、その量は極端に少なく抑えることができるし、また混合物を打設する場合であっても、コンクリート誘導剤による影響を相当に限定することができる。
【００２６】
本発明に係るコンクリート誘導剤は、使用量が少ないことから、先行モルタルの場合と異なり、アジテーター車に積載して配送する必要がない。例えば、上記コンクリート誘導剤を収容する比較的小型の容器を現場に配達すれば足り、アジテーター車の用意を要しない。空いたアジテーター車を本来の生コン配送に用いることで、アジテーター車の稼働率を向上させることができる。結果として、赤字の発生を防止することができる。
【発明を実施するための形態】
【００２７】
以下、本発明の実施形態について説明するが、これらに本発明が限定されるものではない。
【００２８】
＜コンクリート誘導剤＞
本発明に係るコンクリート誘導剤は、第１の実施形態において、粒状物と、繊維及び繊維構造体の少なくとも一方と、を含有し、前記粒状物は、生コンクリートスラッジ及びその処理物、高炉スラグ微粉末、フライアッシュ、シリカフュームの少なくとも１種を含む。本発明に係るコンクリート誘導剤は、第２の実施形態において、粒状物と、繊維及び繊維構造体の少なくとも一方と、を含有し、前記粒状物は、平均粒子径が０．１μｍ〜１ｍｍであり、ブレーン比表面積が１５００ｃｍ２／ｇ以上である微粒子を含む。上記第１及び第２のいずれの実施形態においても、前記コンクリート誘導剤の分散媒分散液及び生コンクリートが配管内を通過するときに、前記分散液の少なくとも一部が、前記生コンクリートに先行して、前記配管内を通過するように、本発明に係るコンクリート誘導剤は、使用される。
【００２９】
［粒状物］
本発明に係るコンクリート誘導剤の第１の実施形態において、粒状物は、生コンクリートスラッジ及びその処理物、高炉スラグ微粉末、フライアッシュ、シリカフュームの少なくとも１種を含む。粒状物が生コンクリートスラッジ及びその処理物、高炉スラグ微粉末、フライアッシュ、シリカフュームの少なくとも１種を含むことにより、本発明に係るコンクリート誘導剤は、先行モルタルと比較して少ない量で配管閉塞を防止することができる。これらは、１種単独で使用しても、２種以上を併用してもよい。中でも、高炉スラグ微粉末、フライアッシュ、シリカフュームは、打設された生コン中に混入しても、潜在水硬性またはポゾラン反応により時間をかけて固まる性質を有する（なお、圧送中に配管内で固まる程の高速ではあり得ない）ので、生コンとの混合物を必ずしも廃棄しなくてもよい点で有利である。
【００３０】
前記生コンクリートスラッジとしては、例えば、アジテーター車の洗浄廃液に含まれる固形分；戻りコン（アジテーター車から荷卸しされないまま使用されなかった生コンクリート）又は残コン（アジテーター車から荷卸しされた上で使用されなかった生コンクリート）の処理廃液に含まれる固形分等が挙げられる。前記生コンクリートスラッジの成分としては、例えば、未反応のセメント粒子、セメント水和生成物、骨材微粒子等が挙げられる。前記処理物としては、例えば、生コンスラッジの乾燥物、固液分離固形物、破砕物等が挙げられる。
【００３１】
本発明に係るコンクリート誘導剤の第２の実施形態において、粒状物は、平均粒子径が０．１μｍ〜１ｍｍであり、ブレーン比表面積が１５００ｃｍ２／ｇ以上である微粒子を含む。上記微粒子において、平均粒子径が０．１μｍ〜１ｍｍであり、ブレーン比表面積が１５００ｃｍ２／ｇ以上、特に粒状物が生コンクリートスラッジである場合は、２０００ｃｍ２／ｇ以上または３０００ｃｍ２／ｇ以上であることにより、本発明に係るコンクリート誘導剤は、先行モルタルと比較して少ない量で配管閉塞を防止することができる。前記微粒子は、１種単独で使用しても、２種以上を併用してもよい。
【００３２】
上記平均粒子径の下限は、０．１μｍであり、配管閉塞をより効果的に防止する観点から、０．２μｍ、０．３μｍ、０．５μｍ、０．７μｍ、１μｍ、２μｍ、３μｍ、５μｍ、７μｍ、１０μｍ、２０μｍ、３０μｍ、５０μｍ、７０μｍ、１００μｍ、２００μｍ、３００μｍ、５００μｍ、７００μｍ等でもよい。
【００３３】
上記平均粒子径の上限は、１ｍｍであり、配管閉塞をより効果的に防止する観点から、７００μｍ、５００μｍ、３００μｍ、２００μｍ、１００μｍ、７０μｍ、５０μｍ、３０μｍ、２０μｍ、１０μｍ、７μｍ、５μｍ、３μｍ、２μｍ、１μｍ、０．７μｍ、０．５μｍ、０．３μｍ、０．２μｍ等でもよい。
【００３４】
上記ブレーン比表面積の下限は、２０００ｃｍ２／ｇ、例えば、３０００ｃｍ２／ｇであり、配管閉塞をより効果的に防止する観点から、５０００ｃｍ２／ｇ、７０００ｃｍ２／ｇ、１００００ｃｍ２／ｇ、２００００ｃｍ２／ｇ、３００００ｃｍ２／ｇ、５００００ｃｍ２／ｇ、７００００ｃｍ２／ｇ、１０００００ｃｍ２／ｇ、２０００００ｃｍ２／ｇ、３０００００ｃｍ２／ｇ、５０００００ｃｍ２／ｇ、７０００００ｃｍ２／ｇ、１００００００ｃｍ２／ｇ、２００００００ｃｍ２／ｇ、３００００００ｃｍ２／ｇ等でもよい。
【００３５】
上記ブレーン比表面積の上限は、特に限定されず、配管閉塞をより効果的に防止する観点から、５００００００ｃｍ２／ｇ、３００００００ｃｍ２／ｇ、２００００００ｃｍ２／ｇ、１００００００ｃｍ２／ｇ、７０００００ｃｍ２／ｇ、５０００００ｃｍ２／ｇ、３０００００ｃｍ２／ｇ、２０００００ｃｍ２／ｇ、１０００００ｃｍ２／ｇ、７００００ｃｍ２／ｇ、５００００ｃｍ２／ｇ、３００００ｃｍ２／ｇ、２００００ｃｍ２／ｇ、１００００ｃｍ２／ｇ、７０００ｃｍ２／ｇ、５０００ｃｍ２／ｇ、３０００ｃｍ２／ｇ等でもよい。
【００３６】
具体的に、ブレーン比表面積は、高炉スラグ微粉末の場合２７５０ｃｍ２／ｇ以上１００００ｃｍ２／ｇ以上以下であってよく、フライアッシュの場合１５００ｃｍ２／ｇ以上５０００ｃｍ２／ｇ以下であってよく、シリカフュームの場合１３００００ｃｍ２／ｇ以上３０００００ｃｍ２／ｇ以下であってよい。
【００３７】
上記平均粒子径及び上記ブレーン比表面積の各々について、上記下限と上記上限との組み合わせは、当該下限が当該上限よりも低い値である限り、いかなるものであってもよい。なお、本明細書において、平均粒子径とは、レーザー回折法で測定した体積基準の累積平均粒子径（Ｄ５０）をいう。また、本明細書において、ブレーン比表面積は、ブレーン空気透過法で測定した比表面積をいう。
【００３８】
第２の実施形態における前記微粒子としては、例えば、生コンクリートスラッジ及びその処理物、炭酸カルシウム（特に限定されないが、多孔質体が好ましい）等の無機充填剤及びその処理物（例えば、前記無機充填剤の乾燥物、固液分離固形物、破砕物等）が挙げられる。前記微粒子としては、本発明に係るコンクリート誘導剤の廃棄物の乾燥物、固液分離固形物、破砕物等も、上記平均粒子径及び上記ブレーン比表面積の数値範囲を満たす限り、用いることができる。
【００３９】
なお、上記第１の実施形態において、粒状物は、上記第２の実施形態における微粒子、即ち、平均粒子径が０．１μｍ〜１ｍｍであり、ブレーン比表面積が上記範囲である微粒子を含んでいてもよい。
【００４０】
［繊維及び繊維構造体の少なくとも一方］
本発明に係るコンクリート誘導剤は、繊維及び繊維構造体の少なくとも一方を含有することにより、先行モルタルと比較して少ない量で配管閉塞を防止することができる。本明細書において、繊維構造体とは、繊維を含む構造体をいい、例えば、繊維が絡み合った構造を有する構造体、繊維が織られた構造を有する構造体、繊維同士が配向した構造を有する構造体、繊維が樹脂等のマトリクス中に分散した構造を有する構造体等が挙げられる。前記繊維及び前記繊維構造体の各々は、１種単独で使用しても、２種以上を併用してもよい。
【００４１】
前記繊維及び前記繊維構造体は、いずれも特に限定されず、配管閉塞をより効果的に防止する観点から、前記繊維及び前記繊維構造体の少なくとも一方は、吸液性及び保液性を有し、加圧時に脱液性を示す繊維状物を含有することが好ましい。このような繊維状物は、吸液性を有するため、本発明に係るコンクリート誘導剤の分散媒分散液から分散媒を十分に吸液し、かつ、保液性を有するため、一旦、吸液した分散媒を容易に失うことなく保持することができる。一方、上記繊維状物は、加圧時に脱液性を示すため、コンクリートの圧送時には、アーチングしかけて形成される骨材同士ならびに骨材と配管との隙間に入り込み、加圧されることにより上記分散媒を放出し、粒状物と生コン中の砂とによるボールベアリング効果を促進することから、配管閉塞を防止しやすい。また、上記繊維状物は、繊維状という形状に基づき、圧送等により加わる外力に応じて形状を変形できる軟らかさと、上記外力のよっては簡単に切断されたり破壊されたりしない強靭性を有するため、生コンクリートの圧送時には、骨材間に入り込んだりして、骨材同士の衝突及び摩擦を軽減するものと推測される。
【００４２】
前記繊維及び前記繊維構造体の少なくとも一方は、配管閉塞をより効果的に防止する観点から、セルロース系繊維又は植物由来繊維を含有することが好ましい。上記セルロース系繊維としては、特に限定されず、例えば、セルロース及びその誘導体が挙げられる。上記誘導体としては、例えば、アルキル基、カルボキシル基等の少なくとも１種の置換基を有するセルロースが挙げられ、具体的には、メチルセルロース、カルボキシルメチルセルロース等が挙げられる。また、上記植物由来繊維としては、特に限定されず、例えば、稲わら由来の繊維、米ぬか由来の繊維等が挙げられる。
【００４３】
上記繊維構造体の具体例としては、ペーパースラッジ（例えば、新聞紙由来のペーパースラッジ、トイレットペーパー由来のペーパースラッジ）；稲わら；米ぬか；繊維が絡み合った構造を有する粒状物を含む繊維構造体（例えば、特許第５９３１２６７号に記載のもの）等が挙げられる。
【００４４】
上記コンクリート誘導剤は、従来の先行モルタルと異なり、使用時における分散媒の含有量が多く、砂の含有量が少ない（原則含まない）ため、粘度が低い。これにより、生コン圧送時にアーチングしかけて形成される骨材の隙間に速やかにコンクリート誘導剤が入り込みやすくなる。分散媒（例えば水）の量は、特に限定されないが、使用時において誘導剤の２０〜５０質量％（具体的には２５〜４０質量％）であってよい。砂の含有量は、特に限定されないが、使用時において誘導剤の５質量％以下（具体的には２．５質量％以下、１質量％以下、０質量％）であってよい。なお、コンクリート誘導剤は、使用前の流通段階では分散媒を含んでも含まなくてもよく、使用時に短時間で調製しやすい点では後者が好ましい。
【００４５】
［その他の成分］
本発明に係るコンクリート誘導剤は、本発明の効果を損ねない限り、他の成分を含んでもよい。他の成分としては、例えば、顔料が挙げられる。本発明に係るコンクリート誘導剤に、生コンと色（特に色相）の異なる（例えばピンク色）の顔料を添加すると、上記コンクリート誘導剤と生コンクリートとを、色に基づいて、明確に区別することができる。その結果、コンクリートの打設時に配管の出口において、先行して圧送されてくる上記コンクリート誘導剤を廃棄し、後から圧送されてくる生コンクリートのみを打設することが容易となる。先行モルタルを用いた場合は、生コンクリートとの色の違いが明確でないため、先行モルタルと生コンクリートとを峻別することは容易ではない。その結果、余計な生コンクリートまで先行モルタルとともに廃棄されやすくなるが、上述の顔料を添加した上記コンクリート誘導剤であれば、余計に廃棄される生コンクリートを効果的に減らすことができる。なお、顔料は必須成分ではなく、特に粒状物が高炉スラグ微粉末、フライアッシュ、シリカフュームである場合、コンクリート誘導剤が混入した生コンを打設に用いても問題がなく、顔料を用いなくても構わない。
【００４６】
本発明に係るコンクリート誘導剤において、粒状物と繊維及び繊維構造体の少なくとも一方との合計の量は、本発明の効果が奏される限り、特に限定されない。上記量の下限は、１質量％、５質量％、１０質量％、２０質量％、３０質量％、４０質量％、５０質量％、６０質量％、７０質量％、８０質量％、９０質量％、９５質量％、９７質量％、９９質量％でよい。上記量の上限は、１００質量％、９９質量％、９７質量％、９５質量％、９０質量％、８０質量％、７０質量％、６０質量％、５０質量％、４０質量％、３０質量％、２０質量％、１０質量％、５質量％でよい。上記下限と上記上限との組み合わせは、当該下限が当該上限よりも低い値である限り、いかなるものであってもよい。また、上記合計の量は、１００質量％であってもよい。
【００４７】
粒状物と繊維及び繊維構造体の少なくとも一方との合計に対する粒状物の量は、本発明の効果が奏される限り、特に限定されない。上記量の下限は、１質量％、５質量％、１０質量％、２０質量％、３０質量％、４０質量％、５０質量％、６０質量％、７０質量％、８０質量％、９０質量％、９５質量％、９７質量％、９９質量％でよい。上記量の上限は、９９質量％、９７質量％、９５質量％、９０質量％、８０質量％、７０質量％、６０質量％、５０質量％、４０質量％、３０質量％、２０質量％、１０質量％、５質量％、１質量％でよい。上記下限と上記上限との組み合わせは、当該下限が当該上限よりも低い値である限り、いかなるものであってもよい。
【００４８】
本発明のコンクリート誘導剤は、特に限定されないが、下の生コンクリートに対して用いられることが好ましい。
（１）水セメント比が４１単位質量（ｋｇ／ｍ３）％未満（下限は特に限定されず、通常３０単位質量（ｋｇ／ｍ３）％以上）である、
（２）水セメント比が４１単位質量（ｋｇ／ｍ３）％以上かつ６０単位質量（ｋｇ／ｍ３）％未満、かつ、流動性がスランプ値で表される、又は
（３）水セメント比が６０単位質量（ｋｇ／ｍ３）％以上かつ６５単位質量（ｋｇ／ｍ３）％以下、かつＳ／a値が４７単位容積（ L / m3)％以上である。
【００４９】
水セメント比（セメントに対する水の比）が４１単位質量（ｋｇ／ｍ３）％未満である場合、生コン中のいわゆるペースト（セメントおよび水）が十分な粘度または量を持つため、骨材周囲に砂を併存させた状態で被覆する。このため、アーチングしつつある骨材同士ならびに骨材と配管との間にコンクリート誘導剤が入り込んだときに、砂と粒状物との協働によるボールベアリング効果を生じて、アーチングを抑制できる。
【００５０】
水セメント比が４１単位質量（ｋｇ／ｍ３）％以上かつ６０単位質量（ｋｇ／ｍ３）％未満の生コンは、含むペーストが十分な粘度または量を持つ場合が多いため、生コンの流動性がスランプ値で表されるような通常の生コンであれば、４１単位質量（ｋｇ／ｍ３）％未満の生コンと同様に本発明のコンクリート誘導剤でアーチングを好適に抑制しやすい。一方、水セメント比が４１単位質量（ｋｇ／ｍ３）％以上かつ６０単位質量（ｋｇ／ｍ３）％未満であるにもかかわらず、流動性がスランプフロー値で表されるような生コンは、特殊な混和剤が併用される等が想定されるところ、この特殊な混和剤の機能に本発明のコンクリート誘導剤が影響を与え得る（例えば、コンクリート誘導剤の何らかの成分が混和剤を化学的に阻害したり、コンクリート誘導剤の分散媒が混和剤を物理的に生コンから分離したりし得る）。これにより、アーチングを十分に抑制しにくい、生コンの予定性能を変えてしまう等の不具合を生じ得る。
【００５１】
スランプ値は、特に限定されず、例えば８〜２１ｃｍ（具体的には８〜１８ｃｍ）であってよい。
【００５２】
水セメント比が６０単位質量（ｋｇ／ｍ３）％以上かつ６５単位質量（ｋｇ／ｍ３）％以下の生コンは、含むペーストの粘度または量が低いため、骨材周囲に砂を併存させた状態で被覆する能力が相対的に弱い。このため、骨材周囲に十分量の砂を併存させやすい点から、本発明のコンクリート誘導剤は、Ｓ／ａ（生コン中の砂の量）値が４７％以上と相応に高い生コンに対して用いられることが好ましい。Ｓ／ａ値の下限は、５０容積％、５５容積％、６０容積％であってよく、上限は特に限定されないが８０容積％、７０容積％、６０容積％、５５体容積％であってよい。
【００５３】
水セメント比が６５単位質量（ｋｇ／ｍ３）％超の生コンは、含むペーストの粘度が低く、骨材周囲に砂を併存させるのが基本的に困難である。このため、本発明のコンクリート誘導剤の使用が必ずしも好適ではない（当然、好適な場合もある）。
【００５４】
＜コンクリートの打設方法＞
本発明に係るコンクリートの打設方法は、配管内で、生コンクリートと本発明に係るコンクリート誘導剤の分散媒分散液とを圧送する工程を含み、前記圧送工程において、前記分散液の少なくとも一部を、前記生コンクリートの下流側に位置した状態で圧送する。
【００５５】
配管、生コンクリート、圧送条件等は従来と同様でよい。分散媒としては、本発明の効果が奏される限り、特に限定されず、水、有機溶媒（有機酸、アルコール、エーテル、ケトン等）が挙げられ、作業性、安全性等の観点から、水が好ましい。
【００５６】
前記圧送工程において、前記分散液の少なくとも一部を、前記生コンクリートの下流側に位置した状態で圧送するためには、例えば、圧送経路の途中にＴ字管を設け、そこから前記分散液を配管中に供給しつつ、当該Ｔ字管の上流から生コンクリートを圧送する方法、まず、前記分散液をホッパー投入し、次いで生コンクリートをホッパー投入する方法が挙げられる。前記分散液と生コンクリートとの混合をより低減し、廃棄される生コンクリートの量を減らす観点からは、配管投入を用いる前者の方法が好ましい。
【００５７】
上記分散液の使用量は、本発明の効果を損ねない限り、特に限定されず、例えば、配管内表面積１ｍ２に対し、例えば、０．３〜０．９Ｌ程度でよく、０．４５〜０．７５Ｌ程度でもよい。より具体的には、配管の内径は、配管の経路上の位置により変動するものの、例えば、内径を１０５ｍｍ程度に換算した配管を用い、１００ｍ程度の圧送を行う場合、例えば、１０〜３０Ｌ程度でよく、１５〜２５Ｌ程度でもよい。
【００５８】
圧送条件は、特に限定されないが、配管閉塞を抑制しやすい点で、５〜１５ｍ３／ｈ程度（具体的には８〜１２ｍ３／ｈ、９〜１１ｍ３／ｈ、約１０ｍ３／ｈであってよい）の低圧が好ましい。圧送の圧力が高すぎると、生コンがコンクリート誘導剤を配管中で追い越し、アーチングが最も生じやすい先頭の生コン中の骨材に対し、十分量のコンクリート誘導剤が供給されにくいからである。
【００５９】
コンクリート誘導剤と生コンクリートとの混合物は、打設に用いずに廃棄してもよく、打設に用いてもよい。本発明での混合物の発生量または廃棄量は、特に限定されないが、０．４ｍ３以下で足り、通常は０．１ｍ３以下、０．０５ｍ３以下であってよい。使用しない混合物は、廃棄してもよいが、成分を分離して上記コンクリート誘導剤の一部材料（典型的には粒状物）として再利用してもよい。成分分離には、特に限定されないが、例えば特許４５０１０９８号公報記載の方法を使用してもよい。
【００６０】
＜コンクリート誘導剤の使用適否の判定方法＞
一実施形態において、本発明は、上記コンクリート誘導剤の使用適否の判定方法であって、
（１）用いる生コンクリートの水セメント比が絶対許容上限値を超える、
（２）前記生コンクリートの水セメント比が絶対許容上限値以下かつ任意許容値以上、かつ、前記生コンクリートのＳ／ａ値が所定値未満である、又は
（３）前記生コンクリートの水セメント比が任意許容値未満かつ絶対許容下限値以上、かつ、前記生コンクリートの流動性がスランプフロー値で表される、
に該当する場合、前記コンクリート誘導剤の使用に不適と判定する方法である。
【００６１】
別の実施形態において、本発明は、上記コンクリート誘導剤の使用適否の判定方法であって、
（１）用いる生コンクリートの水セメント比が絶対許容下限値未満である、
（２）前記生コンクリートの水セメント比が絶対許容値下限値以上かつ任意許容値未満、かつ、前記生コンクリートの流動性がスランプ値で表される、又は
（３）前記生コンクリートの水セメント比が任意許容値以上かつ絶対許容上限値以下、かつ、前記生コンクリートのＳ／ａ値が所定値以上である、
に該当する場合、前記コンクリート誘導剤の使用に適切と判定する方法である。
【００６２】
絶対許容上限値、絶対許容下限値、任意許容値、および所定値は、求められる配管閉塞リスクの許容範囲に応じて、適宜設定されてよい。特に限定されないが、絶対許容上限値は例えば６４〜６６単位質量（ｋｇ／ｍ３）％であってよく、絶対許容下限値は４０〜４２単位質量（ｋｇ／ｍ３）％であってよく、任意許容値は５７〜６２単位質量（ｋｇ／ｍ３）％であってよく、所定値は４６〜４８単位容積（Ｌ／ｍ３）％であってよい。
【００６３】
一態様（特に任意許容値が前段落に記載の範囲である態様）において、生コンの水セメント比が絶対許容上限値以下かつ任意許容値以上である場合、生コンの流動性がスランプ値またはスランプフロー値のいずれで表されるかは、重要でない。このような生コンは、含むペーストの粘性が元来相対的に低いため、仮に流動性がスランプフロー値で表されたとしても、特殊な混和剤が狭いウィンドウ条件で使用されている蓋然性が低く、本発明のコンクリート誘導剤の使用に不適とはいえないからである。
【００６４】
一態様（特に任意許容値が前々段落に記載の範囲である態様）において、生コンクリートの水セメント比が任意許容値未満かつ絶対許容下限値以上である場合、生コンのＳ／ａ値が所定値未満か否かは、重要でない。このような生コンは、含むペーストの粘性が相応に高く、仮にＳ／ａ値が所定値未満であったとしても、十分量の砂を骨材周囲に併存できるからである。
【００６５】
スランプ値は、特に限定されず、例えば８〜２１ｃｍ（具体的には８〜１８ｃｍ）であってよい。また、スランプフロー値も特に限定されず、例えば４０〜７０ｃｍ（具体的には５０〜６０ｃｍ）であってよい。
【実施例】
【００６６】
以下、実施例を示して本発明を更に具体的に説明するが、本発明の範囲は、これらの実施例に限定されるものではない。なお、以下の実験は、有限会社川端工業において有限会社川端工業の装置、その他の備品を用いて実施した。
【００６７】
［コンクリート誘導剤の調製］
（実施例１）
下記の材料を混合して、コンクリート誘導剤を調製した。
生コンクリートスラッジ乾燥物  ２０ｋｇ
炭酸カルシウム  １８ｋｇ
ペーパースラッジ  １５ｋｇ
水  ２５Ｌ
【００６８】
上記生コンクリートスラッジ乾燥物は、平均粒子径が１８μｍ、ブレーン比表面積が４０００ｃｍ２／ｇである。上記炭酸カルシウムは、平均粒子径が２μｍ、ブレーン比表面積が１１０００ｃｍ２／ｇである。上記ペーパースラッジは、新聞紙由来である。
【００６９】
（実施例２〜３５）
表１〜４に示す材料を混合して、コンクリート誘導剤を調製した。
【００７０】
【表１】
2020203488.tif 000002
【００７１】
【表２】
2020203488.tif 000003
【００７２】
【表３】
2020203488.tif 000004
【００７３】
【表４】
2020203488.tif 000005
【００７４】
（実施例３６〜４１）
生コンスラッジ乾燥物または炭酸カルシウムの代わりに、高炉スラグ微粉末、フライアッシュ、シリカフュームを用いた点を除き、実施例１と同様の条件でコンクリート誘導剤を調製した。高炉スラグ微粉末は、平均粒子径２μｍ、ブレーン比表面積３０００ｃｍ２／ｇ（実施例３６）または９９８５ｃｍ２／ｇ（実施例３７）、フライアッシュは平均粒子径２μｍ、ブレーン比表面積１５２０ｃｍ２／ｇ（実施例３８）または４９５０ｃｍ２／ｇ（実施例３９）、シリカフュームは平均粒子径２μｍ、ブレーン比表面積１３０５００ｃｍ２／ｇ（実施例４０）または２９９５００ｃｍ２／ｇ（実施例４１）である。
【００７５】
［コンクリート圧送試験］
（実施例１〜４１）
長さ３ｍ、内径約１０７ｍｍの鋼管３１本を、フレキシブル合成ゴムホース（合計７ｍ）でつないで、コンクリート圧送配管を作製した。配管内表面積は、配管の内径を１０７ｍｍに換算すると、約３４ｍ２である。実施例１で調製した上記コンクリート誘導剤１８Ｌを配管投入し、その上流から圧送速度１０ｍ３／ｈで生コンクリート（水セメント比５０単位質量（ｋｇ／ｍ３）％、流動性がスランプ値で表される）を圧送した。生コンクリートは閉塞することなく圧送することができた。上記コンクリート誘導剤と混ざった生コンクリートの量は、０．０４３ｍ３であった。実施例２〜４１の各々で調製した上記コンクリート誘導剤を用いた場合も同様の結果が得られた。
【００７６】
（比較例）
上記コンクリート誘導剤を配管投入する代わりに、０．５ｍ３の先行モルタルをホッパー投入した以外は、実施例と同様にして、生コンクリートを圧送した。生コンクリートは配管入口から４８ｍの位置で閉塞した。なお、通常、０．５ｍ３の先行モルタルは、０．２５ｍ３の生コンクリートと混ざるため、廃棄物量は０．７５ｍ３となる。
【００７７】
（考察）
上述の通り、本発明に係るコンクリート誘導剤は、先行モルタルと比較して、はるかに少ない量で配管閉塞を防止することができ、また、生じた混合物量を１／２０近くまで低減することができた。
【００７８】
［使用適否試験］
実施例６、１６〜１８、２３、３３〜３５、３６〜４１のコンクリート誘導剤を使った上記コンクリート圧送試験を、用いる生コンクリートを表５に示すものに置き換えた点を除き、同様の条件で行った。
【００７９】
【表５】
2020203488.tif 000006
【００８０】
その結果、生コン１〜４、６〜７、９〜１０、１２〜１３については、いずれの実施例でも配管閉塞は生じなかった。一方、生コン５では、いずれの実施例でも配管閉塞を生じなかった一方で、いくつかの実施例では圧送後の生コンの物性が予定値から外れた。生コン８では、いくつかの実施例では配管閉塞をした（ただし、閉塞箇所の平均値は配管入口から８７ｍであり、比較例よりも先である）。生コン１１、１４、１５では、いくつかの実施例では配管閉塞をした（ただし、閉塞箇所の平均値は配管入口から８３ｍであり、比較例よりも先である）。
【００８１】
（考察）
以上から、本発明のコンクリート誘導剤が、
（１）水セメント比が４１単位質量（ｋｇ／ｍ３）％未満である、
（２）水セメント比が４１単位質量（ｋｇ／ｍ３）％以上かつ６０単位質量（ｋｇ／ｍ３）％未満、かつ、流動性がスランプ値で表される、又は
（３）水セメント比が６０単位質量（ｋｇ／ｍ３）％以上かつ６５単位質量（ｋｇ／ｍ３）％以下、かつ、Ｓ／ａ値が４７単位容積（Ｌ／ｍ３）％以上である、に該当する生コンクリートに対して用いられるのが好ましいことが確認された。
【００８２】
［配管および生コン状態の確認試験］
長さ３ｍ、内径約１０７ｍｍの鋼管８本の出口側に、長さ１ｍ、内径約１０７ｍｍの鋼管９本をつないで、コンクリート圧送配管を作製した。ピンク色の顔料を含めた点を除き実施例１と同様に調製した上記コンクリート誘導剤３４Ｌを配管投入し、その上流から圧送速度１０ｍ３／ｈで生コンクリート（水セメント比５０単位質量（ｋｇ／ｍ３）％、流動性がスランプ値で表される）を圧送した。配管出口から生コンクリートが排出され始めたところで、圧送を一時停止し、配管出口から鋼管１本目〜９本目において配管を外して内部状態を観察した。
ピンク色で示されるコンクリート誘導剤の存在は、１〜５本目では確認された一方、６〜９本目ではほぼ確認できず、代わりにセメントおよび水が、またはセメントペーストが配管内壁を被覆していた（潤滑皮膜を形成していた）。具体的に、１〜２本目では、コンクリート誘導剤と生コンクリートとの混合物が全般的に確認された一方、３〜５本目では、配管断面の中央から外側に向けてコンクリート誘導剤の存在量が増え、詳細に観察すると、セメントおよび水を失った骨材をコンクリート誘導剤が被覆して、骨材同士ならびに骨材と配管との隙間に介在していることが確認された。
したがって、本発明のコンクリート誘導剤による配管閉塞抑制効果は、配管内壁への皮膜形成を主要因とするものではなく、また、配管内の潤滑性皮膜の大半は、生コン由来のセメントおよび水であることが分かった。